(57)【特許請求の範囲】
【請求項１】
組成中、酸化物換算の重量％表示で、
ＳＯ3            ０．０６〜０．１２％
酸化鉄          ０．２〜０．３５％（Ｆｅ2Ｏ3換算）
酸化銅          ０．０１〜０．０５％（ＣｕＯ換算）
酸化錫          ０．０５〜０．３％（ＳｎＯ換算）
を含有し、かつＣｕＯ／ＳｎＯ（重量比）が０．１〜０．４であることを特徴とするアンバーガラス組成物。
【請求項２】
組成中、酸化物換算の重量％表示で、
ＳｉＯ2          ６５〜７５％
Ａｌ2Ｏ3          ０〜５％
ＣａＯ            ６〜１５％
ＭｇＯ            ０〜４％
Ｎａ2Ｏ          １０〜１７％
Ｋ2Ｏ            ０〜４％
をさらに含有することを特徴とする請求項１記載のアンバーガラス組成物。
【請求項３】
レッドクスナンバーが−１０〜−３５であることを特徴とする請求項１又は２記載のアンバーガラス組成物。
【請求項４】
請求項１〜３の何れかに記載のアンバーガラス組成物の組成を満たす溶融状態のベースガラスを所定形状に成形した後、５８０〜６２０℃の温度で２０〜１２０分間保持する熱処理工程を実施し、主波長（λｄ）５８０〜５９１ｎｍ、明度（Ｙ）１５％以下の濃色アンバーガラスとすることを特徴とするアンバーガラス製造方法。
【請求項５】
請求項１〜３の何れかに記載のアンバーガラス組成物の組成を満たす溶融状態のベースガラスを成形して複数の成形品とした後、該複数の成形品のうちの少なくとも一の成形品について５８０〜６２０℃の温度で２０〜１２０分間保持する熱処理工程を実施し、他の成形品に対して５８０℃未満の温度で１２０分以下保持する熱処理工程を実施し、前記一の成形品を主波長（λｄ）５８０〜５９１ｎｍ、明度（Ｙ）１５％以下の濃色アンバーガラスとし、前記他の成形品を主波長（λｄ）５８０〜５９１ｎｍ、明度（Ｙ）が１５％を超えるアンバーガラスとすることを特徴とするアンバーガラス製造方法。
【発明の詳細な説明】
【技術分野】
【０００１】
本発明は、アンバーガラス組成物及びアンバーガラスの製造方法に関する。さらに詳しくは、本発明は、通常濃度のアンバーガラスをも製造することができ、且つ通常よりも濃色のアンバーガラスを製造し得るようなアンバーガラス組成物及びアンバーガラスの製造方法に関する。
【背景技術】
【０００２】
従来、アンバーガラスは、例えば特許文献１に開示されているように、通常のガラス材料に、酸化第一銅、酸化鉄、硫化鉄などの着色成分を加えてなるベースガラスを調製し、該ベースガラスを溶融窯にて溶融し、フィーダーに送られてガラス温度が調節されるとともにコブに切断された後、所定形状に成形され、その後、徐冷がまで徐冷されることによって製造される。
【０００３】
ところで、該アンバーガラスは、ビールびんや一升びんのみならず、栄養ドリンク剤などの種々の用途のびんに使用されるため、びんの肉厚や内容物の種類に応じて濃淡を調整する必要がある。また、近年、ガラスびんの軽量化が進みつつあり、それにあわせてびんの肉厚も薄くなる傾向にあるため、そのような観点からもびんの濃淡を調整することが必要とされている。
【０００４】
従来、アンバーガラスの濃淡を調整する方法としては、溶融窯に供給されるベースガラスに添加する着色成分の量を変化させる方法や、該ベースガラスにおけるカーボン／芒硝比率を調整する方法などが知られている。
【０００５】
また、一つの溶融窯に対して複数のフィーダーを設けてガラス製品を製造するような場合には、一部のフィーダーをカラーチェンジ仕様（以下、カラーチェンジフィーダーという）とし、酸化第一銅、酸化第二銅、金属銅粉末、又はこれらを含むフリットやペレットなどの着色剤を、該フィーダー内の溶融ガラスに添加することにより、濃淡を調整する方法も検討されている。
【０００６】
【特許文献１】特開平１１−６０２６３号公報
【発明の開示】
【発明が解決しようとする課題】
【０００７】
しかしながら、上記のような従来のアンバーガラスの製造方法は、以下のような問題点を有するものである。即ち、ベースガラスに添加する着色成分の量を変化させる方法では、それぞれの色合いに応じて個々にバッチを調合する必要があるため、作業が煩雑になるという問題がある。
また、溶融窯に入れる着色成分の配合量を変化させることで、濃淡の異なるガラスを一つの製造ラインで連続して製造することも考えられるが、溶融窯に供給された原料成分の割合が安定化するためには長時間を要し、その間に多量の不良品が製造されることとなるため、製造効率が悪いという問題がある。
【０００８】
一方、前記カラーチェンジフィーダーを用いる方法では、該カラーチェンジフィーダーを設置するための設備コストがかかるのみならず、該カラーチェンジフィーダーを介した着色剤の添加によって溶融ガラスが不安定化し、ガラスが発泡するという虞もある。
【０００９】
本発明は、このような従来技術の問題点に鑑み、同一のガラス組成から安定的且つ安価に濃淡の異なるアンバーガラスを製造しうるようなアンバーガラス組成物を提供することを一の目的とする。また、本発明は、濃淡の異なるアンバーガラスを安定的且つ安価に製造しうるようなアンバーガラスの製造方法を提供することを他の目的とする。
【課題を解決するための手段】
【００１０】
上記課題を解決すべく、本発明は、
１）組成中、酸化物換算の重量％表示で、
ＳＯ3            ０．０６〜０．１２％
酸化鉄          ０．２〜０．３５％（Ｆｅ2Ｏ3換算）
酸化銅          ０．０１〜０．０５％（ＣｕＯ換算）
酸化錫          ０．０５〜０．３％（ＳｎＯ換算）
を含有し、かつＣｕＯ／ＳｎＯ（重量比）が０．１〜０．４であることを特徴とするアンバーガラス組成物を提供する。
【００１１】
また、本発明は、
２）組成中、酸化物換算の重量％表示で、
ＳｉＯ2          ６５〜７５％
Ａｌ2Ｏ3          ０〜５％
ＣａＯ            ６〜１５％
ＭｇＯ            ０〜４％
Ｎａ2Ｏ          １０〜１７％
Ｋ2Ｏ            ０〜４％
をさらに含有することを特徴とする前記１）記載のアンバーガラス組成物を提供する。
【００１２】
また、本発明は、
３）レッドクスナンバーが−１０〜−３５であることを特徴とする前記１）又は２）記載のアンバーガラス組成物を提供する。
【００１３】
さらに、本発明は、
４）前記１）〜３）の何れかに記載のアンバーガラス組成物の組成を満たす溶融状態のベースガラスを所定形状に成形した後、５８０〜６２０℃の温度で２０〜１２０分間保持する熱処理工程を実施し、主波長（λｄ）５８０〜５９１ｎｍ、明度（Ｙ）１５％以下の濃色アンバーガラスとすることを特徴とするアンバーガラス製造方法を提供する。
【００１４】
また、本発明は、
５）前記１）〜３）の何れかに記載のアンバーガラス組成物の組成を満たす溶融状態のベースガラスを成形して複数の成形品とした後、該複数の成形品のうちの少なくとも一の成形品について５８０〜６２０℃の温度で２０〜１２０分間保持する熱処理工程を実施し、他の成形品に対して５８０℃未満の温度で１２０分以下保持する熱処理工程を実施し、前記一の成形品を主波長（λｄ）５８０〜５９１ｎｍ、明度（Ｙ）１５％以下の濃色アンバーガラスとし、前記他の成形品を主波長（λｄ）５８０〜５９１ｎｍ、明度（Ｙ）が１５％を超えるアンバーガラスとすることを特徴とするアンバーガラス製造方法を提供する。
【００１５】
尚、本発明において、アンバーガラス組成物とは、ガラスの原料バッチを溶融して作製されたベースガラス、該ベースガラスが所定形状に成形された成形品、該成形品が熱処理されてなるアンバーガラス（製品）を含む概念である。
【００１６】
また、レドックスナンバーとは、Ｗ．Ｓｉｍｐｓｏｎ，Ｄ．Ｄ．Ｍｙｅｒｓの論文“Ｔｈｅ  ｒｅｄｏｘ  ｎｕｍｂｅｒ  ｃｏｎｃｅｐｔ  ａｎｄ  ｉｔｓ  ｕｓｅ  ｂｙ  ｔｈｅ  ｇｌａｓｓ  ｔｅｃｈｎｏｌｏｇｉｓｔ”（Ｇｌａｓｓ  Ｔｅｃｈｎｏｌｏｇｙ  Ｖｏｌ．１９  Ｎｏ．４（１９７８）  ｐ８２〜８５）に記載された定義に沿って算出される値である。具体的には、各還元剤および酸化剤の係数と、珪砂１００ｋｇ（該文献中では２０００ｋｇ）に対する各成分の含有量（ｋｇ）との積を、合計した数値として算出される値である。尚、酸化錫（ＳｎＯ）および酸化銅（ＣｕＯ）は中性原料、即ち、係数を０として扱うものとし、また、該論文に記載のない酸化鉄（Ｆｅ2Ｏ3）は、本発明において＋５．０とする。本発明における各成分の係数を下記表１に示す。
【００１７】
【表１】
0005075711.tif 000002
【００１８】
また、本発明において、主波長（λｄ）及び明度（Ｙ）は、実施例に記載された測定方法により得られる値である。
【発明の効果】
【００１９】
本発明に係るアンバーガラス組成物は、上記のような特有の組成比率としたことにより、熱処理条件を変えるとアンバー色の発色度合いが大きく変化し、その結果、濃淡の異なるアンバーガラスが得られる、という従来のアンバーガラス組成物にはない、特有の効果を奏するものとなった。
【００２０】
従って、該アンバーガラス組成物を用いてアンバーガラスを製造することにより、例えば、徐冷窯における温度等の熱処理条件を変化させるだけで異なる濃さのアンバーガラスが得られるため、同一原料、及び同一の製造ラインを使用しつつ、必要に応じて該熱処理条件を変えることにより濃色のアンバーガラスや通常のアンバーガラスを交互に製造することが可能となる。
従って、本発明に係るアンバーガラス組成物およびアンバーガラス製造方法によれば、カラーチェンジフィーダーのような特殊な装置を用いる必要もなく、簡易且つ安価に所望の濃度のアンバーガラスを製造することが可能となる。
【００２１】
また、本発明によれば、カラーチェンジフィーダーを用いて溶融状態にあるベースガラスに着色剤を添加した場合のように、ベースガラスを不安定化させる虞がないため、濃度の異なるアンバーガラスを高品質で且つ安定的に製造することが可能となる。
【発明を実施するための最良の形態】
【００２２】
本発明の一実施形態であるアンバーガラス組成物は、組成中、酸化物換算の重量％表示（以下同様とする）で、ＳＯ3を０．０６〜０．１２％、酸化鉄を０．２〜０．３５％（Ｆｅ2Ｏ3換算）、酸化銅を０．０１〜０．０５％（ＣｕＯ換算）、酸化錫を０．０５〜０．３％（ＳｎＯ換算）含有し、且つ、ＣｕＯ／ＳｎＯ（重量比）が０．１〜０．４を満たすものであり、さらに、ＳｉＯ2を６５〜７５％、Ａｌ2Ｏ3を０〜５％、ＣａＯを６〜１５％、ＭｇＯを０〜４％、Ｎａ2Ｏを１０〜１７％、Ｋ2Ｏを０〜４％含有し、レッドクスナンバーが−１０〜−３５となるものである。
【００２３】
前記ＳＯ3は、芒硝、カーボン、その他遷移金属酸化物の配合バランスや、溶融炉の雰囲気によって決まるガラス中の硫黄（Ｓ）分をＳＯ3に換算して表したものである。該ＳＯ3に換算したＳの含有量は、組成中、０．０６〜０．１２％とする必要があり、０．０６５〜０．１１％とすることが好ましい。
ＳＯ3に換算したＳ分が０．０６％未満ではアンバー発色が困難になる虞があり、逆に０．１２％を超えるとガラス中に泡が残り、欠点となる虞がある。
【００２４】
前記酸化鉄としては、酸化第一鉄（ＦｅＯ）、酸化第二鉄（Ｆｅ2Ｏ3）、又はこれらの混合物を使用することができる。該酸化鉄の含有量は、Ｆｅ2Ｏ3に換算して、０．２〜０．３５％とする必要があり、０．２３〜０．３２％とすることが好ましい。
Ｆｅ2Ｏ3に換算した酸化鉄の含有量が０．２％未満では、アンバー発色が困難になる虞があり、０．３５％を超えると標準濃度のアンバー色を得ることができなくなる恐れがある。
【００２５】
また、前記酸化銅としては、酸化第一銅（Ｃｕ2Ｏ）、酸化第二銅（ＣｕＯ）、又はこれらの混合物を使用することができる。該酸化銅の含有量は、ＣｕＯに換算して、０．０１〜０．０５％とする必要があり、０．０１３〜０．０４６％とすることが好ましい。
ＣｕＯに換算した酸化銅の含有量が０．０１％未満では、５８０〜６２０℃の温度での２０〜１２０分間の熱処理でも濃色アンバーガラスが得られない虞があり、０．０５％を超えると濃色化したときに主波長が５９１ｎｍを超え、赤味を呈する虞がある。
【００２６】
また、前記酸化錫としては、酸化第一錫（ＳｎＯ）、酸化第二錫（ＳｎＯ2）、又はこれらの混合物を使用することができる。該酸化錫の含有量は、ＳｎＯに換算して、０．０５〜０．３％とする必要があり、０．０６〜０．２５％とすることが好ましい。
ＳｎＯに換算した酸化錫の含有量が０．０５％未満では、５８０〜６２０℃の温度での２０〜１２０分間の熱処理でも濃色アンバーガラスが得られない虞があり、０．２５％を超えて添加してもそれ以上の効果は期待できずコスト高となる虞がある。
【００２７】
前記ＣｕＯ／ＳｎＯ（重量比）は０．１〜０．４とすることが必要であり、０．１５〜０．３５とすることが好ましい。ＣｕＯ／ＳｎＯ（重量比）が０．１未満の場合、又は０．４を超えた場合には、５８０〜６２０℃の温度で２０〜１２０分間の熱処理を行っても、濃色アンバーガラスが得られなくなる虞がある。
【００２８】
また、前記レドックスナンバーは、−１０〜−３５であることが好ましく、−１５〜−３０であることがより好ましい。レドックスナンバーを斯かる範囲内とすることにより、上記アンバーガラス組成物を用いて熱処理した際に所望のアンバー発色が達成されやすくなる、という効果がある。
【００２９】
さらに、本実施形態に係るアンバーガラス組成物は、アンバー色の濃色化をさらに促進させる観点から、酸化亜鉛を０．１５重量％以下の範囲で含有させてもよい。
【００３０】
本発明の一実施形態としてのアンバーガラス製造方法は、上述の如き構成のアンバーガラス組成物であるベースガラスを成形し、得られた複数の成形品のうち、少なくとも一部の成形品について５８０〜６２０℃の温度で２０〜１２０分間保持する熱処理工程を実施し、主波長（λｄ）が５８０〜５９１ｎｍ、明度（Ｙ）が１５％以下である濃色アンバーガラスを製造するものである。
【００３１】
本実施形態のアンバーガラス製造方法は、具体的には、原料組成物を加熱して溶融しベースガラスとする溶融工程と、溶融されたベースガラスを所定形状の成形品に成形する成形工程と、該成形品を熱処理する熱処理工程とを備えたものであり、熱処理工程における熱処理条件を変えることにより、異なる濃度のアンバーガラスを製造するものである。
【００３２】
前記溶融工程は、特に限定されるものではないが、例えば、上記組成のベースガラスが得られるような原料組成物を溶融窯に入れ、該溶融窯にて原料組成物を約１５００℃に加熱して溶融し、溶融状態にあるベースガラスとする工程である。
【００３３】
前記成形工程は、前記溶融状態にあるベースガラスを、用途に応じた所定形状の成形品を成形する工程である。より具体的には、溶融状態にあるベースガラスから成形品１個分のゴブを順に切断し、成びん機等を用いて該ゴブをビールびんやドリンクびんなど所定形状を有する複数の成形品に成形する工程である。
【００３４】
前記熱処理工程は、前記成形工程によって得られた複数の成形品のうち、少なくとも一の成形品と他の成形品とに対して異なる処理条件の徐冷を行うことにより、該処理条件に応じて濃淡度合いの異なる複数種類のアンバーガラスを得る工程である。
【００３５】
具体的には、該熱処理工程としては、前記複数の成形品を、１又は２以上の成形品からなる第一の成形品群と、１又は２以上の成形品からなる第二の成形品群とに対して異なる熱処理条件にて熱処理を行うような工程、つまり、第一の成形品群に対して第一の熱処理条件にて熱処理を行うことにより濃色化されたアンバーガラスを製造し、一方、第二の成形品群に対して前記第一の熱処理条件とは異なる第二の熱処理条件にて熱処理を行うことにより通常濃度のアンバーガラスを製造するような工程、を採用することができる。
【００３６】
濃色化を図るための前記第一の熱処理条件としては、温度５８０〜６２０℃で２０〜１２０分間保持する条件が好ましく、温度６００〜６２０℃で３０〜１２０分間保持する条件がより好ましく、温度６００℃〜６１０℃で４５〜１２０分間、又は温度６１０℃〜６２０℃で４５〜６０分間保持する条件がさらに好ましい。
温度が５８０℃未満であれば十分な濃色化が図れない虞があり、逆に６２０℃を超えて加熱すると、アンバーガラスの製造コストが高くなる虞がある。また、該温度の保持時間が２０分未満では十分な濃色化が図られない虞があり、逆に１２０分を超えて保持してもそれ以上の濃色化作用が発揮されず、アンバーガラスの製造コストが高くなる虞がある。
【００３７】
一方、通常濃度のアンバーガラスを得るための前記第二の熱処理条件としては、５８０℃未満の温度で１２０分間以下、好ましくは５６０〜５７５℃の温度で数分間〜６０分間、より好ましくは５〜１０分間程度保持する条件とする。
【００３８】
通常、製びん機で成形された成形品は、その歪み除去等を目的として徐冷窯にて熱処理されるが、本発明における上記熱処理工程も、該徐冷窯にて行うことができる。
また、本発明における上記熱処理工程は、同一の徐冷窯を用いて実施しても良く、複数の徐冷窯を用いて実施しても良い。
【００３９】
複数の徐冷窯を用いて実施する方法としては、例えば、一つの溶融窯から供給されたベースガラスを複数の製造ラインに分配した後、該複数の製造ラインでアンバーガラスを製造するような製造設備において、一の製造ラインに設置された徐冷窯と他の製造ラインに設置された徐冷窯とに於いて、上述のように異なる条件の熱処理を実施し、濃色化されたアンバーガラスと、通常濃度のアンバーガラスとを並行して製造する方法が挙げられる。
【００４０】
また、同一の徐冷窯を用いる実施する方法としては、例えば、一つの溶融窯から供給されたベースガラスを一の製造ラインでアンバーガラスを製造するような製造設備において、設置された一の徐冷窯を用い、時間的な差を設けて異なる処理条件の熱処理を実施する方法を採用することもできる。
具体的には、該一の徐冷窯において、初め、第一の熱処理条件で成形品の熱処理を行うことにより濃色化されたアンバーガラスを製造し、その後、該徐冷窯を第二の熱処理条件に変更して成形品の熱処理を行うことにより、通常濃度のアンバーガラスを製造する方法が挙げられる。
【００４１】
このような熱処理工程を実施することにより、アンバーガラスの明度（Ｙ）は、１０％以上変化させることができ、組成や熱処理条件を上記範囲内で最適化することにより、１５％以上変化させることができる。
【００４２】
本発明によれば、同一の組成からなるアンバーガラス組成物（ベースガラス）を用いて濃淡の異なる複数種類のアンバーガラスを製造することができるが、得られるアンバーガラスの具体的な濃度や、濃淡の差などについては、何ら限定されるものではない。
一例として挙げるとすれば、濃色のアンバーガラスとしては、主波長（λｄ）が５８０〜５９１ｎｍであり、明度（Ｙ）が１５％以下のアンバーガラスが挙げられる。また、通常のアンバーガラスとしては、主波長（λｄ）が５８０〜５９１ｎｍであり、明度（Ｙ）が１５％を越え、一般に１６〜２５％程度であるアンバーガラスが挙げられる。
また、明度差（ΔＹ）で表すとすれば、該明度差（ΔＹ）が１０％以上あるような、濃色アンバーガラスと通常アンバーガラスとを製造することが可能となる。
【００４３】
このように、本発明に係るアンバーガラス製造方法によれば、同一の原料を用いながらも、濃淡の異なる複数種類のアンバーガラスを製造することが可能となる。
【実施例】
【００４４】
以下、実施例を挙げて本発明について更に詳細に説明するが、本発明はこれらの実施例に限定されるものではない。
尚、以下の実施例及び比較例において、主波長（λｄ）、明度（Ｙ）、及び刺激純度（Ｐｅ）の値は、約４ｍｍ厚に鏡面研磨したサンプルを用いて、分光光度計（日立製作所社製、Ｕ−３０１０）により透過率曲線を測定し、該透過率曲線をＪＩＳ  Ｚ  ８７０１に記載のＣＩＥ法に基づいて計算し、４．０ｍｍにおける値に換算したものである。
また、ガラス成分の組成分析は、蛍光Ｘ線分析装置（リガク社製、ＲＩＸ３１００）を用いて行った。
【００４５】
（実施例１）
以下の成分をそれぞれの割合となるよう秤量し、混合してバッチ組成物を調製した。
珪砂                        １００重量部
ソーダ                        ２９重量部
石灰                          ２６重量部
芒硝                            １．５重量部
カーボン（純度８５％）          ０．３４５重量部
酸化鉄                          ０．３４重量部
酸化第二銅                      ０．０２重量部
酸化錫                          ０．１重量部
酸化亜鉛                        ０．０６３重量部
【００４６】
得られたバッチ組成物を白金坩堝に入れて電気炉内で溶融し、さらに、溶融されたバッチ組成物を流し出してディスク形状の成形品とした。その後、該成形品を５７０℃の電気炉に入れて徐冷した。該成形品の組成分析を行ったところ、以下のような値（重量％）が得られた。
ＳＯ3                          ０．０９３％
酸化鉄                        ０．２８％（Ｆｅ2Ｏ3換算）
酸化銅                        ０．０１５％（ＣｕＯ換算）
酸化錫                        ０．０７５％（ＳｎＯ換算）
ＳｉＯ2                      ７２．３３３％
Ａｌ2Ｏ3                      １．８１５％
ＣａＯ                      １０．８６７％
ＭｇＯ                        ０．０８７％
Ｎａ2Ｏ                      １３．０７６％
Ｋ2Ｏ                          １．２８８％
ＺｎＯ                        ０．０４７％
ＣｕＯ／ＳｎＯ（重量比）      ０．２０
【００４７】
さらに、該成形品を電気炉内に入れ、下記表２に示す種々の熱処理条件にて熱処理を行った後、各熱処理の前後における主波長（λｄ）、明度（Ｙ）および刺激純度（Ｐｅ）を測定した。
その結果、主波長（λｄ）は５８２〜５８６ｎｍ程度、刺激純度（Ｐｅ）は９２〜９６％程度の範囲内で殆ど変化せず、明度（Ｙ）のみが熱処理条件に依存して熱処理後に大きく異なる結果となった。
【００４８】
（明度の変化量の評価）
そこで、熱処理の前後における明度（Ｙ）の変化量が、８％以上となった場合を「Ａ」、６％以上８％未満となった場合を「Ｂ」、６％未満となった場合を「Ｃ」として評価した。評価結果を表３及び表４に示す。
【００４９】
（実施例２〜８）
下記表２に示した配合のバッチ組成物を用いることを除き、他は実施例１と同様にして成形品を作成するとともに、実施例１と同様にして種々の熱処理条件による熱処理を行い、さらに同様の評価を行った。結果を併せて表３及び表４に示す。
【００５０】
【表２】
0005075711.tif 000003
【００５１】
【表３】
0005075711.tif 000004
【００５２】
【表４】
0005075711.tif 000005
【００５３】
表３に示したように、本発明の組成を具備しない比較例１のアンバーガラス組成物においては、いずれの熱処理条件で熱処理しても、明度（Ｙ）の変化量が、６％未満の「Ｃ」であるのに対し、本発明の組成を具備する実施例１〜８のアンバーガラス組成物においては、熱処理条件を変えることによって、明度（Ｙ）の変化量が、６％未満「Ｃ」から８％以上「Ａ」へと大きく変化していることが認められる。